【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
基板に成膜された非単結晶半導体薄膜にレーザ光を照射して照射領域を結晶化させる結晶化方法であって、
結晶化開始時に、前記非単結晶半導体薄膜上に、ライン状の極小温度領域と、この極小温度領域の両側のライン状の極大温度領域とを有する逆ピークパターンの温度分布を形成し、前記温度分布に従った温度勾配の方向が半導体薄膜の面内にあり、かつ温度勾配の方向と直交する半導体薄膜の面内の方向に沿って、前記ライン状の極小温度領域による結晶化開始領域があり、
前記非単結晶半導体薄膜の膜厚が５０ないし２００ｎｍの範囲の条件で、かつ前記極小温度領域と極大温度領域との間の距離が３ないし1０μｍの条件で結晶化させることにより、結晶成長方向すなわち温度勾配の方向に主として｛１００｝配向させた結晶化領域を形成すことを特徴とする結晶化方法。
【請求項２】
基板に成膜され、膜厚が５０ないし２００ｎｍの範囲の前記非単結晶半導体薄膜にレーザ光を照射して結晶化させる半導体薄膜の結晶化方法であって、
前記レーザ光が前記非単結晶半導体薄膜上において結晶化開始時に、ライン状の極小光強度領域とのライン状の極大光強度領域とを交互に形成し、前記極小温度領域と極大温度領域との間の距離が３ないし1０μｍとするレーザ光を使い結晶化させることで、結晶成長方向に｛１００｝配向させた結晶化領域を形成することを特徴とする結晶化方法。
【請求項３】
前記極小温度領域又は前記極小光強度領域と極大温度領域又は前記極大光強度領域とは、レーザ光の光強度分布に応じて形成され、この光強度分布は、レーザ光の照射光路に設けられた光変調素子により、光源からのレーザ光を変調して形成することを特徴とする請求項１もしくは２の結晶化方法。
【請求項４】
前記光変調素子は、周期的なドット段差を有するドット型の位相シフタ、またはラインとスペース段差とが配列してあるライン型の位相シフタであることを特徴とする請求項３の結晶化方法。
【請求項５】
前記光強度分布を有するレーザ光の強度分布の極大温度領域における照射フルエンスを７００ないし1３００ｍJ/ｃｍ２の範囲とすることを特徴とする、請求項1ないし４のいずれか１に記載の結晶化方法。
【請求項６】
エキシマレーザ光を射出するためのエキシマレーザ発生装置と、射出されたレーザ光の光強度を均一にするためのホモジナイザと、半導体薄膜への照射領域を定めるマスクと、前記光強度が均一にされたレーザ光をマスクに集光させるための光学要素と、マスクの照射領域を通ったレーザ光を半導体薄膜面に縮小した領域で入射させるためのテレセントリック縮小レンズと、非単結晶半導体薄膜を照射するレーザ光の光強度分布を変調する位相シフタとを具備する装置を用い、
前記位相シフタを前記マスクのマスク面の位置に挿入する投影法を使用し、かつ前記位相シフタのドット配置の周期またはラインとスペースとの間隔と、縮小レンズの縮小倍率とを掛けた値を６μｍ以上２０μｍ以下とすることを特徴とする請求項４に記載の結晶化方法。
【請求項７】
基板に形成され、５０ないし２００ｎｍの厚さを有する非単結晶半導体薄膜にレーザ光を照射して結晶化する装置であって、
レーザ光源と、前記非単結晶半導体薄膜の結晶化開始時に、前記非単結晶半導体薄膜上に、ライン状の極小温度領域と、この極小温度領域の両側のライン状の極大温度領域とを有する逆ピークパターンの温度分布を形成し、この温度分布に従った温度勾配の方向が前記非単結晶半導体薄膜の面内にあり、かつ温度勾配の方向と直交する前記非単結晶半導体薄膜の面内の方向に沿って、前記ライン状の極小温度領域による結晶化開始領域があり、極小温度領域と極大温度領域との間の距離が３ないし1０μｍであるように、前記レーザ光源からのレーザ光を光変調する手段とを具備することを特徴とする結晶化装置。
【請求項８】
前記光変調する手段は、レーザ光を、ライン状の極小光強度領域と、この極小光強度領域の両側のライン状の極大光強度領域とを有する逆ピークパターンの光強度分布を有するように光変調する位相シフタを有し、この位相シフタは、半導体薄膜に近接するように配置されていることを特徴とする請求項７に記載の装置。
【請求項９】
さらに、レーザ光源からのレーザ光の光強度を均一にするためのホモジナイザと、照射領域を定めるためのマスクと、前記ホモジナイザで光強度が均一にされたレーザ光を前記マスクの照射領域に集めるための凸レンズと、前記マスクの照射領域を前記非単結晶半導体薄膜の結像面上で縮小した領域にするためのテレセントリック縮小レンズと、を含む光学系を具備し、
前記位相シフタは、周期的なドット段差を有するドット型の位相シフタ、またはラインとスペース段差とが配列してあるライン型の位相シフタであり、前記マスクのマスク面の位置に配置され、この位相シフタのドット段差の周期またはラインとスペース段差との間隔と、前記縮小レンズの縮小倍率とを掛けた値が６μｍないし２０μｍに設定されていることを特徴とする請求項８に記載の装置。
【請求項１０】
デバイスが作製される基板上の結晶化半導体薄膜であり、この結晶化半導体薄膜の結晶組織は、結晶成長方向が{１００}に配向していることを特徴とする結晶化半導体薄膜。
【請求項１１】
絶縁基板上に設けられ、ソース領域、ドレイン領域、並びにチャネル領域を含む結晶化半導体薄膜と、
前記結晶化半導体薄膜の上に設けられたゲート絶縁膜と、このゲート絶縁膜を介して前記結晶化半導体薄膜の上に設けられたゲート電極とを具備するトップゲート型の薄膜トランジスタであって、
前記結晶化半導体薄膜の結晶組織は、結晶成長方向に｛１００｝配向したほぼ三角形の結晶粒の周期的な配列からなり、かつ｛１００｝の結晶成長方向が電流の方向となるように前記チャネル領域と、ソース領域と、ドレイン領域とが配置されていることを特徴とする薄膜トランジスタ。
【請求項１２】
絶縁基板上に設けられたゲート電極と、このゲート電極の上に設けられたゲート絶縁膜と、ソース、ドレイン、チャネル領域を含み、前記ゲート絶縁膜を介して、前記ゲート電極を覆うように設けられた結晶化半導体薄膜とを具備するボトムゲート型の薄膜トランジスタであって、
前記結晶化半導体薄膜の結晶組織が、結晶成長方向に｛１００｝配向したほぼ三角形の結晶粒の周期的な配列からなり、かつ結晶成長方向｛１００｝が電流の方向となるように前記チャネル領域と、ソース領域と、ドレイン領域とが配置されていることを特徴とする薄膜トランジスタ。
【請求項１３】
前記ほぼ三角形の結晶粒の横方向成長長さが３ないし１０μｍであることを特徴とする請求項１１もしくは１２に記載の薄膜トランジスタ。
【請求項１４】
所定の間隙を介して互いに接合した１対の基板と、該間隙に保持された電気光学物質とを有し、一方の基板には対向電極を形成し、他方の基板には画素電極及びこれを駆動する薄膜トランジスタを形成し、この薄膜トランジスタは、ソース領域、ドレイン領域、並びにチャネル領域を含む結晶化半導体薄膜と、ゲート絶縁膜とゲート電極とを具備する表示装置であって、
前記結晶化半導体薄膜の結晶組織が、｛１００｝の結晶成長方向に｛１００｝配向したほぼ三角形の結晶粒の周期的な配列からなり、かつ結晶成長方向が電流の方向となるように前記チャネル領域と、ソース領域と、ドレイン領域とが配置されていることを特徴とする表示装置。
【手続補正２】
【補正対象書類名】明細書
【補正対象項目名】発明の名称
【補正方法】変更
【補正の内容】
【発明の名称】結晶化方法並びに結晶化装置、結晶化半導体薄膜、薄膜トランジスタ、および表示装置
【手続補正３】
【補正対象書類名】明細書
【補正対象項目名】０００１
【補正方法】変更
【補正の内容】
【０００１】
本発明は、レーザ光を使用して半導体薄膜の照射領域を結晶化させる結晶化方法並びに結晶化装置、この技術を利用した結晶化半導体薄膜、薄膜トランジスタ、並びに、液晶、有機ＥＬ等の表示装置に関する。
【手続補正４】
【補正対象書類名】明細書
【補正対象項目名】０００５
【補正方法】変更
【補正の内容】
【０００５】
上記の課題を解決するために、本発明の一態様に係わる結晶化方法は、非単結晶半導体薄膜上に、ライン状の極小温度領域と、この極小温度領域の両側のライン状の極大温度領域とを有する逆ピークパターンの温度分布を形成し、前記温度分布に従った温度勾配の方向が半導体薄膜の面内にあり、かつ温度勾配の方向と直交する半導体薄膜の面内の方向に沿って、前記ライン状の極小温度領域による結晶化開始領域があり、
前記非単結晶半導体薄膜の膜厚が５０ないし２００ｎｍの範囲の条件で、かつ前記極小温度領域と極大温度領域との間の距離が３ないし1０μｍの条件で結晶化させることにより、結晶成長方向すなわち温度勾配の方向に主として｛１００｝配向させた結晶化領域を形成すことを特徴とする。
【手続補正５】
【補正対象書類名】明細書
【補正対象項目名】０００６
【補正方法】変更
【補正の内容】
【０００６】
本発明の他の態様に係わる結晶化装置は、基板に形成され、５０ないし２００ｎｍの厚さを有する非単結晶半導体薄膜にレーザ光を照射して結晶化する装置であって、
レーザ光源と、前記非単結晶半導体薄膜の結晶化開始時に、前記非単結晶半導体薄膜上に、ライン状の極小温度領域と、この極小温度領域の両側のライン状の極大温度領域とを有する逆ピークパターンの温度分布を形成し、この温度分布に従った温度勾配の方向が前記非単結晶半導体薄膜の面内にあり、かつ温度勾配の方向と直交する前記非単結晶半導体薄膜の面内の方向に沿って、前記ライン状の極小温度領域による結晶化開始領域があり、極小温度領域と極大温度領域との間の距離が３ないし1０μｍであるように、前記レーザ光源からのレーザ光を光変調する手段とを具備することを特徴とする。